СПОСОБ РАЗЛИВКИ ЛИТИЙСОДЕРЖАЩИХ АЛЮМИНИЕВЫХ СПЛАВОВ

1. Способ литья слитка из алюминиевого сплава, содержащего литий, причем слиток имеет длину L, ширину W и толщину Т, а способ включает этапы:
(a) получение по меньшей мере двух расплавленных сплавов на основе алюминия в отдельных печах, причем первого сплава - с составом А, который не содержит лития в качестве целевого легирующего элемента, а второго сплава - с составом В, который содержит литий в качестве целевого легирующего элемента;
(b) перенос первого сплава по лотку для транспортировки металла из печи на станцию разливки;
(c) инициирование начала отливки слитка и разливки первого сплава до требуемой длины L1 слитка в направлении разливки;
(d) затем перенос второго сплава по лотку для транспортировки металла из печи на станцию разливки при одновременном прекращении переноса первого сплава на упомянутую станцию разливки;
(e) разливка второго сплава от концевой поверхности отлитого первого сплава на длине L1 до дополнительной требуемой длины L2 в направлении разливки;
(f) обрезка отлитого слитка с его нижнего конца на длине, которая больше или равна отлитой длине L1.
2. Способ по п. 1, причем упомянутый этап (с) включает литье в кристаллизатор с прямым охлаждением в вертикальном направлении.
3. Способ по п. 1 или 2, причем отлитая длина L1 составляет менее трехкратной толщины Τ отлитого слитка, предпочтительно L1 меньше 2,5-кратной толщины Τ слитка.
4. Способ по п. 1 или 2, причем лоток для транспортировки металла содержит кожух для фильтра металла, предпочтительно пенокерамического фильтра.
5. Способ по п. 1 или 2, причем лоток для транспортировки металла содержит емкость для установки дегазации металла.
6. Способ по п. 1 или 2, причем переход между сплавами А и В получают без прерывания потока расплавленного металла.
7. Способ по п. 1 или 2, причем, после разливки второго сплава на длину L2 в направлении разливки, затем осуществляют перенос первого сплава по лотку для транспортировки металла из печи на станцию разливки с одновременным прекращением переноса второго сплава на упомянутую станцию разливки, и разливают первый сплав от концевой поверхности второго сплава на длине L2 до дополнительной требуемой длины L3 в направлении разливки, после чего операцию разливки завершают.
8. Способ по п. 1 или 2, причем первый алюминиевый сплав имеет состав А, содержащий менее 0,1% лития, а предпочтительно практически не содержащий лития.
9. Способ по п. 1 или 2, причем второй алюминиевый сплав имеет состав В, содержащий от 0,2% до 10% лития.
10. Способ по п. 1 или 2, причем второй алюминиевый сплав имеет состав В, дополнительно содержащий от 0,1% до 1% серебра, и при этом первый алюминиевый сплав имеет состав А, включающий менее 0,1% серебра.
11. Способ по п. 1 или 2, причем L1+L2 равно длине L отлитого слитка.